(57)【要約】【課題】  加熱炉で加熱された鋼片を使用することなく、連続鋳造機の二次冷却帯に設置されるスプレーノズルの冷却能を実測するための評価装置を提供する。【解決手段】  本発明に係る連続鋳造二次冷却用スプレーノズルの冷却能評価装置は、スプレー水またはエアーミストを噴霧するスプレーノズル１と、該スプレーノズルから所定距離隔てた位置に配置され、前記スプレーノズルからのスプレー水またはエアーミストが噴霧される発熱抵抗体４と、該発熱抵抗体に電力を供給する電源７と、前記発熱抵抗体の両端部間での電圧及び前記発熱抵抗体に流れる電流を測定する測定手段６と、該測定手段によって測定される電圧及び電流に基づいて前記スプレーノズルの熱伝達率を算出する演算手段８と、を具備することを特徴とする。【選択図】            図１
2010069500.tif 000002
【特許請求の範囲】
【請求項１】
スプレー水またはエアーミストを噴霧するスプレーノズルと、該スプレーノズルから所定距離隔てた位置に配置され、前記スプレーノズルからのスプレー水またはエアーミストが噴霧される発熱抵抗体と、該発熱抵抗体に電力を供給する電源と、前記発熱抵抗体の両端部間での電圧及び前記発熱抵抗体に流れる電流を測定する測定手段と、該測定手段によって測定される電圧及び電流に基づいて前記スプレーノズルの熱伝達率を算出する演算手段と、を具備することを特徴とする、連続鋳造二次冷却用スプレーノズルの冷却能評価装置。
【請求項２】
更に、前記スプレーノズルからの噴霧面と同等以上の面積の平坦部を有し、該平坦部の表面に前記発熱抵抗体を組み込んだ支持部材を、具備することを特徴とする、請求項１に記載の連続鋳造二次冷却用スプレーノズルの冷却能評価装置。
【請求項３】
前記発熱抵抗体は、白金または白金系合金であることを特徴とする、請求項１または請求項２に記載の連続鋳造二次冷却用スプレーノズルの冷却能評価装置。
【請求項４】
連続鋳造二次冷却用のスプレーノズルからスプレー水またはエアーミストを、通電により加熱された発熱抵抗体に噴霧し、そのときの前記発熱抵抗体の両端部間での電圧及び前記発熱抵抗体に流れる電流を測定し、測定した電圧及び電流に基づいて前記スプレーノズルの熱伝達率を求めることを特徴とする、連続鋳造二次冷却用スプレーノズルの冷却能評価方法。
【請求項５】
前記発熱抵抗体は、一定電圧または一定電流のうちの何れか一方の条件で加熱されていることを特徴とする、請求項４に記載の連続鋳造二次冷却用スプレーノズルの冷却能評価方法。
【請求項６】
前記発熱抵抗体は、前記スプレーノズルからの噴霧面と同等以上の面積を有する平坦な支持部材の表面に組み込まれていることを特徴とする、請求項４または請求項５に記載の連続鋳造二次冷却用スプレーノズルの冷却能評価方法。
【発明の詳細な説明】
【技術分野】
【０００１】
本発明は、鋳造中の鋳片を冷却するために、連続鋳造機の二次冷却帯に設置されるスプレーノズルの冷却能評価装置及び評価方法に関するものである。
【背景技術】
【０００２】
連続鋳造機には、鋳造される鋳片の外殻を形成するための鋳型の直下に複数対の鋳片支持ロールが配置され、そして、鋳造方向に隣り合う鋳片支持ロールの間隙には多数のスプレーノズルが配置されており、鋳型によって冷却されてその外殻が形成された鋳片は、鋳型から引き抜かれた後、鋳片支持ロールで支持されながら引き抜かれ、その間、スプレーノズルから噴霧される冷却水によって冷却され、やがて鋳片中心部までの凝固を完了する。この連続鋳造機において、鋳片を冷却するためのスプレーノズルの配置された領域は二次冷却帯と呼ばれており、スプレーノズルとしては、一般的に、冷却水のみを噴霧する水スプレーノズルまたは冷却水と空気との混合体を噴霧するエアーミストスプレーノズルが使用されている。本発明においては、水スプレーノズル及びエアーミストスプレーノズルをまとめてスプレーノズルと称する。
【０００３】
近年、生産性向上の観点から、鋳片の引き抜き速度が増速される傾向であり、それに伴ってスプレーノズルの冷却能を高くすることが必要となっている。一方、連続鋳造機で鋳造する鋼種が多岐にわたり、高合金鋼や亜包晶鋼などは冷却強度が高すぎると、熱応力による表面割れを起したり、冷却し過ぎて曲げ及び矯正時の応力によって表面割れを起したりすることから、均一で且つ緩冷却が可能であることも要求されている。
【０００４】
従来、スプレーノズルの冷却能を測定する方法は、予め所定の位置に熱電対を埋め込んだ鋼片（２０〜１００ｋｇ程度）を加熱炉中で加熱し、炉内で所定の温度（１０００℃程度）まで昇温した後、加熱炉から鋼片を取り出し、スプレーノズルで鋼片表面を冷却し、前記熱電対のそのときの温度変化から熱伝達率を算出する方法が一般的であった（例えば、非特許文献１〜３を参照）。
【０００５】
図７は、従来のスプレーノズルの冷却能を測定する方法を示す斜視図であり、加熱した鋼片１４の上方所定位置にスプレーノズル１を配置し、スプレーノズル１からスプレー水或いはエアーミスト（水と空気との混合体）を鋼片１４の表面に噴霧し、鋼片１４の噴霧面３とは反対側の熱電対埋め込み位置１５に設置した熱電対（図示せず）によって鋼片１４の温度変化を測定し、この温度変化測定値からスプレーノズルで冷却したときの熱伝達率を算出するという方法である。
【０００６】
しかしながら、このような方法を用いる場合には、以下のようなデメリットがあることも知られている。
【０００７】
即ち、（１）：鋼片のスプレーノズルによる冷却以外の温度低下を避ける必要があることから、鋼片が大きくなり、それに伴って装置が大掛かりになるために、電動式或いは機械式の鋼片搬送装置が必要になること、（２）：幅方向や鋳造方向の温度分布を詳細に測定するためには、多数の熱電対を鋼片の所定の深さ位置に制度良く設置する手間が必要であること、（３）：強冷却の条件や冷却ムラが生じるような条件では鋼片に反りや変形が発生し、連続した使用が困難になること、（４）：スケールの生成が顕著な鋼種を加熱用鋼片とした場合には、加熱中に生成したスケールの剥離の有無によって温度測定値にばらつきが発生すること、（５）：実際の連続鋳造時には鋳片内部に未凝固部分が存在するので、常に内部からの熱供給が伴う状態での冷却であるのに対し、冷却される鋼片は加熱されただけであって発熱源はなく、ただ冷却されるだけの非定常状態の冷却現象であること、などである。
【０００８】
このようなことから、現状では、スプレーノズルの冷却能を測定によって求めることは一般的ではなく、スプレーノズルのメーカーがオフラインで測定した水量密度や衝突水圧のデータに則って、連続鋳造機での実際の設置条件（ノズル高さ、水量密度、空気量、背圧など）から経験的な冷却条件推算式を求め、求めた冷却条件推算式を凝固伝熱計算に採用して凝固厚みを算出し、この計算結果からスプレーノズルの冷却能を求めることが行われている。
【０００９】
尚、伝熱計算に採用する熱伝達率の推算式として、前記非特許文献３は下記の（１）式を提案している。
ｈ＝ａ1×Ｐ0.2673×Ｗ0.3738×10-0.0016To…（１）
但し、（１）式において、ｈは熱伝達率（ｋｃａｌ／ｍ2・ｈｒ・℃）、ａ1は定数、Ｐは衝突圧（ｋｇ／ｍ2）、Ｗは水量密度（ｍ3／ｍ2・秒）、Ｔｏは鋳片表面温度（℃：適用温度範囲５００〜８００℃）である。
【００１０】
前述したように、連続鋳造におけるスプレーノズルに要求される特性は多様化しているが、スプレーノズルの冷却能を実験により求めることは手間隙を費やし、コスト上昇となることから十分な対応はできず、特に、新しい型式のスプレーノズルを開発するとき以外には、スプレーノズルのメーカーがオフラインで測定した水量密度や衝突水圧のデータを、ユーザーとの間で取り決めた仕様と照らし合わせ、仕様を満足していることで連続鋳造機に設置されるのが一般的であった。
【非特許文献１】佐々木等、鉄と鋼、vol.65（1979）No.1，p.90
【非特許文献２】三塚、鉄と鋼、vol.54（1968）No.14，p.1457
【非特許文献３】手嶋等、鉄と鋼、vol.74（1988）No.7，p.1282
【発明の開示】
【発明が解決しようとする課題】
【００１１】
本発明は上記事情に鑑みてなされたもので、その目的とするところは、加熱炉で加熱された鋼片を使用することなく、連続鋳造機の二次冷却帯に設置されるスプレーノズルの冷却能を実測するための評価装置及び評価方法を提供することである。
【課題を解決するための手段】
【００１２】
上記課題を解決するための第１の発明に係る連続鋳造二次冷却用スプレーノズルの冷却能評価装置は、スプレー水またはエアーミストを噴霧するスプレーノズルと、該スプレーノズルから所定距離隔てた位置に配置され、前記スプレーノズルからのスプレー水またはエアーミストが噴霧される発熱抵抗体と、該発熱抵抗体に電力を供給する電源と、前記発熱抵抗体の両端部間での電圧及び前記発熱抵抗体に流れる電流を測定する測定手段と、該測定手段によって測定される電圧及び電流に基づいて前記スプレーノズルの熱伝達率を算出する演算手段と、を具備することを特徴とするものである。
【００１３】
第２の発明に係る連続鋳造二次冷却用スプレーノズルの冷却能評価装置は、第１の発明において、更に、前記スプレーノズルからの噴霧面と同等以上の面積の平坦部を有し、該平坦部の表面に前記発熱抵抗体を組み込んだ支持部材を、具備することを特徴とするものである。
【００１４】
第３の発明に係る連続鋳造二次冷却用スプレーノズルの冷却能評価装置は、第１または第２の発明において、前記発熱抵抗体は、白金または白金系合金であることを特徴とするものである。
【００１５】
第４の発明に係る連続鋳造二次冷却用スプレーノズルの冷却能評価方法は、連続鋳造二次冷却用のスプレーノズルからスプレー水またはエアーミストを、通電により加熱された発熱抵抗体に噴霧し、そのときの前記発熱抵抗体の両端部間での電圧及び前記発熱抵抗体に流れる電流を測定し、測定した電圧及び電流に基づいて前記スプレーノズルの熱伝達率を求めることを特徴とするものである。
【００１６】
第５の発明に係る連続鋳造二次冷却用スプレーノズルの冷却能評価方法は、第４の発明において、前記発熱抵抗体は、一定電圧または一定電流のうちの何れか一方の条件で加熱されていることを特徴とするものである。
【００１７】
第６の発明に係る連続鋳造二次冷却用スプレーノズルの冷却能評価方法は、第４または第５の発明において、前記発熱抵抗体は、前記スプレーノズルからの噴霧面と同等以上の面積を有する平坦な支持部材の表面に組み込まれていることを特徴とするものである。
【発明の効果】
【００１８】
本発明によれば、加熱した発熱抵抗体をスプレーノズルからの冷却水によって冷却し、そのときの発熱抵抗体の温度による電気抵抗値の変化に起因して生じる、発熱抵抗体の両端部間での電圧及び発熱抵抗体に流れる電流を測定し、測定した電圧及び電流に基づいてスプレーノズルの熱伝達率を求めるので、従来の鋼片を加熱する方法に比較して極めて簡便にスプレーノズルの冷却能を評価することができ、これにより、実際の鋳造時での冷却強度を精度良く予測することが可能となり、表面割れを発生させることなく、鋳造速度の高速化が達成されるなど、工業上有益な効果がもたらされる。
【発明を実施するための最良の形態】
【００１９】
以下、添付図面を参照して本発明を具体的に説明する。図１は、本発明に係るスプレーノズルの冷却能評価装置の構成を示す概略図である。
【００２０】
図１において、スプレーノズル１が支持台９で保持されて所定の位置に配置されており、このスプレーノズル１の先端から所定の距離Ｚだけ離れた位置に、発熱抵抗体４が設置されている。距離Ｚは、スプレーノズル１を連続鋳造機に設置したときの鋳片表面とスプレーノズル１の先端との距離に一致させる。つまり、スプレーノズル１を連続鋳造機に設置し、このスプレーノズル１から鋳片表面に向けてスプレー水またはエアーミスト（水と空気との混合体）を噴霧したときに鋳片表面に形成される噴霧面３に相当する位置に、発熱抵抗体４を設置する。スプレーノズル１に供給される冷却水は、その温度（Ｔｗ）が例えば供給管（図示せず）に配置した測温素子などよって測定されている。
【００２１】
尚、図１では、スプレーノズル１が１個だけ設置されているが、連続鋳造機に配置される場合と同様に複数のスプレーノズル１を所定の間隔で設置することも可能である。また、スプレーノズル１が水スプレーノズルの場合には、スプレー水が噴霧され、スプレーノズル１がエアーミストスプレーの場合には、エアーミストが噴霧されるが、ここでは、噴霧されるスプレー水及びエアーミストをまとめて噴霧体２と称し、区別する場合には、スプレー水或いはエアーミストと記すものとする。
【００２２】
発熱抵抗体４の両端部にはそれぞれケーブル５が接続され、それぞれのケーブル５はデジタルマルチメーター６を経由して電源７に接続されている。デジタルマルチメーター６は、発熱抵抗体４の両端部間の電圧を測定するとともに発熱抵抗体４を流れる電流を測定するための測定手段である。つまり、電源７から電力が発熱抵抗体４に供給され、発熱抵抗体４は供給される電力によって加熱され、そのときの発熱抵抗体４の両端部間での電圧及び発熱抵抗体４に流れる電流をデジタルマルチメーター６で測定するように構成されている。
【００２３】
本発明に係る冷却能評価装置は、発熱抵抗体４を、電源７から供給する電力によって加熱し、この加熱された発熱抵抗体４をスプレーノズル１から噴霧するスプレー水またはエアーミストによって冷却し、発熱抵抗体４が冷却されたときの発熱抵抗体４の電気抵抗率の変化（実際には電圧や電流の変化して測定する）から、スプレーノズル１を噴霧したときの熱伝達率を求めるという装置であり、この熱伝達率を演算するための演算手段として演算装置８が、デジタルマルチメーター６と接続して設けられている。熱伝達率を演算する際には冷却水温度Ｔｗも必要であり、従って、演算装置８には冷却水温度Ｔｗも入力されるようになっている。
【００２４】
発熱抵抗体４は、加熱した状態でスプレーノズル１から噴霧される噴霧体２によって直接冷却されるので、酸化しにくい物質が望ましく、この観点から、高温におけても耐酸化性に優れた白金或いは白金系合金（白金−ロジウム合金など）が好ましい。
【００２５】
図１に示す冷却能評価装置では、発熱抵抗体４が１基であり、一方、スプレーノズル１の噴霧面３のそれぞれの部位における熱伝達率を測定する必要があり、従って、噴霧面３のそれぞれの部位における熱伝達率を測定するために、本発明に係る冷却能評価装置では、スプレーノズル１或いは発熱抵抗体４を二次元の任意の位置に移動可能なように構成されている。図１に示す冷却能評価装置では、スプレーノズル１を保持する支持台９が図１に示すＸ方向及びこれに直交するＹ方向に移動可能に構成されている。発熱抵抗体４を複数設置することも可能であるが、測定点が多いことから、発熱抵抗体４を複数設置したとしても、一度の測定のみで全ての測定点の測定が完了することはなく、従って、本発明に係る冷却能評価装置において移動装置は必要である。
【００２６】
また、図１に示す冷却能評価装置では、噴霧面３に相当する位置に発熱抵抗体４のみが存在し、実際の連続鋳造機における鋳片冷却の場合に生じている冷却面上を流れる水や鋳片衝突後の冷却水の影響（跳ね返りや溜り水など）を評価できないという問題がある。これに対しては、図２に示すように、発熱抵抗体４を絶縁性のある断熱材１１の表面に組み込み、更に、この断熱材１１をステンレス鋼などからなる支持部材１０に段差のない平面として設置することで、対処可能である。断熱材１１としては、アルミナ、マグネシア、シリカなどの耐火物が最適である。尚、図２は、本発明に係るスプレーノズルの冷却能評価装置の他の構成を示す概略図であり、（Ａ）はスプレーノズルと支持部材との位置関係を示す図、（Ｂ）は支持部材の詳細を示す断面図である。
【００２７】
測定の手順は、例えば以下の方法で行なうことができる。
１）スプレーノズル１を所定の条件に設定し、所定の噴霧体２を噴霧しながら、電源７から発熱抵抗体４に電力を供給する。
２）電圧を徐々に上昇させていき、そのときのデジタルマルチメーター６による電圧値及び電流値を記録する。この場合に、供給する電圧を設定した電圧と一致させるようにするために、電源７としては、定電圧電源または定電流電源が好ましい。
３）スプレーノズル１を図１に示すＸ方向またはＹ方向に所定の量移動させ、そこで同様に上記の２）を実施する。
４）必要とする測定範囲の測定が終了したなら、冷却水量、空気量などを変化させ、上記の２）及び３）の測定を繰り返し実施する。
【００２８】
記録した測定結果に基づき、以下の評価方法で熱伝達率を推算する。
【００２９】
それぞれの測定時期における発熱抵抗体４の表面温度Ｔｓを、表面温度Ｔｓが下記の（２）式に示すように電気抵抗値Ｒの関数であることを用いて算出する。
Ｔｓ＝ｆ(Ｒ)…（２）
但し、（２）式において、Ｒは発熱抵抗体の電気抵抗値（Ω）である。
【００３０】
発熱抵抗体の電気抵抗値Ｒは、測定された電圧値及び電流値から下記の（３）式によって算出される。
Ｒ＝Ｅ／Ｉ…（３）
但し、（３）式において、Ｅは電圧値（Ｖ）、Ｉは電流値（Ａ）である。
【００３１】
発熱抵抗体４の電気抵抗値Ｒと温度との関係については、伝熱物性表などの過去の測定結果を使用する。例えば、白金の場合には、下記の（４）式が知られている（出典：伝熱工学資料  改訂第４版（日本機械学会）３１５頁）。
ρe＝3×10-9Ｔ3−10-5Ｔ2＋0.0412T＋9.2791…（４）
但し、（４）式において、ρeは白金の電気抵抗率（μΩ・ｃｍ）、Ｔは温度（℃）である。また、図３に、（４）式に示す白金の電気抵抗率（ρe）と温度（℃）との関係を図示する。
【００３２】
前述の（３）式から発熱抵抗体４の電気抵抗値Ｒが求まり、電気抵抗値Ｒは（４）式に示す電気抵抗率（ρe）から定まり、従って、（４）式に示す電気抵抗率（ρe）と温度との関係から、測定時の発熱抵抗体４の表面温度Ｔｓが、電気抵抗値Ｒに対応する電気抵抗率（ρe）の温度として定まる。
【００３３】
また、それぞれの測定時期に対応する電力値を下記の（５）式により求める。
Ｑ＝Ｅ×Ｉ…（５）
但し、（５）式において、Ｑは電力値（Ｗ）、Ｅは電圧値（Ｖ）、Ｉは電流値（Ａ）である。
【００３４】
このようにして算出した表面温度Ｔｓ、電力値Ｑ及び冷却水温度Ｔｗについて、横軸をＴｓ−Ｔｗとし、縦軸を、電力値Ｑを指標化した数値とし、これらの関係を図４に示す。図４に示す結果は、一般的に知られている横軸をＴｓ−Ｔｗ、縦軸を熱流束とした図と類似した傾向であることが分かる。即ち、スプレーノズル１からの冷却が強い場合には発熱抵抗体４からの抜熱量が大きくなるため、供給する電力を大きくしないと表面温度Ｔｓを高温に保持できなくなることに由来すると考えられる。
【００３５】
本発明においては、熱流束を、電力値Ｑ（Ｗ）、発熱抵抗体４の直径Ｄ（ｍ）及び発熱抵抗体４の長さＬ（ｍ）から、下記の（６）式により算出する。
ｑ＝Ｑ／(πD×Ｌ)…（６）
但し、（６）式において、ｑは熱流束（Ｗ／ｍ2）である。
【００３６】
熱伝達率ｈ（Ｗ／ｍ2・Ｋ）は、下記の（７）式で定義されるので、（７）式の熱流束ｑに（６）式を代入することで、熱伝達率ｈ（Ｗ／ｍ2・Ｋ）は下記の（８）式により算出される。
ｈ＝ｑ／(Ｔｓ−Ｔｗ)…（７）
ｈ＝Ｑ／[(πＤ×Ｌ)×(Ｔｓ−Ｔｗ)]…（８）
即ち、デジタルマルチメーター６による電圧及び電流の測定値と冷却水温度Ｔｗの測定値とから、演算装置８により熱伝達率ｈが算出される。ここで、発熱抵抗体４の直径Ｄ及び発熱抵抗体４の長さＬは、別途演算装置８に入力される。
【００３７】
以上説明したように、本発明によれば、加熱した発熱抵抗体４をスプレーノズル１からの冷却水によって冷却し、そのときの発熱抵抗体４の両端部間での電圧及び発熱抵抗体４に流れる電流を測定し、測定した電圧及び電流に基づいて熱伝達率を求めるので、従来の鋼片を加熱する方法に比較して極めて簡便にスプレーノズル１の冷却能を評価することが可能となる。
【００３８】
尚、熱伝達率ｈの測定精度を更に高めたい場合には、図５に模式図を示すように、発熱抵抗体４をらせん状の形状で構成し、らせん状の発熱抵抗体４の内部に耐火物で被覆したＲ．Ｔ型の熱電対１２などを設置し、冷却水温度Ｔｗを正確に評価することが望ましい。この場合には、サブクール沸騰の領域などをより詳細に評価することができる。図５は、本発明に係るスプレーノズルの冷却能評価装置の他の構成を示す概略図であり、図５中の符号１３は、熱電対１２と接続する温度測定装置である。
【００３９】
また、本発明に係る冷却能評価装置は、サイズが小さく、簡易な構造であるので、実機連続鋳造機のダミーバーやセグメントに設置することが可能であり、このようにすることで、実機でスプレーノズルを噴霧させて熱伝達率ｈを測定することも可能である。
【００４０】
実際の連続鋳造機における二次冷却では、普通鋼やステンレス鋼に冷却水を噴霧したときの伝熱を対象としているのに対して、本発明では電気的に加熱された白金線などの発熱抵抗体４の冷却水による伝熱を扱うこととなり、表面粗さや表面物性の違いにより本発明では実現象を評価できないことが懸念される。しかしながら、普通鋼やステンレス鋼を加熱用鋼片とした従来の評価方法においても、表面スケールや表面粗さの影響については、加熱用鋼片の使用回数や雰囲気の酸素濃度、水蒸気濃度を完全に一致させないと、排除することはできない。
【００４１】
逆に、本発明では白金線のような表面酸化のしにくい材料を使用しており、表面スケールの影響や表面粗さの影響をほとんど受けないので、純粋にスプレーノズルの冷却能力を評価できるという利点がある。
【実施例１】
【００４２】
以下、本発明を実施例により更に詳細に説明する。
【００４３】
図１に示す冷却能評価装置において、発熱抵抗体として長さ５０ｃｍの白金線を使用し、この発熱抵抗体との距離Ｚを２５０ｍｍとして２個の水スプレーノズルを配置し、前記発熱抵抗体に定電流電源から特定の電圧を付与して測定した。２個の水スプレーノズルの間隔は２５０ｍｍ、１個の水スプレーノズルあたりの水量は２５Ｌ／分とした。水スプレーノズルの噴霧角度は９０度である。
【００４４】
図６に、測定結果の例を示す。図６の縦軸は熱伝達率を指標化して示したものである。図６に示すように、２個の水スプレーノズルの重なり位置での熱伝達率の上昇や、左右のそれぞれの水スプレーノズルの均等性について、本発明により評価できることが確認できた。
【図面の簡単な説明】
【００４５】
【図１】本発明に係るスプレーノズルの冷却能評価装置の構成を示す概略図である。
【図２】本発明に係るスプレーノズルの冷却能評価装置の他の構成を示す概略図である。
【図３】白金の電気抵抗率（ρe）と温度（℃）との関係を示す図である。
【図４】電力値Ｑと、発熱抵抗体の表面温度Ｔｓとの関係を示す図である。
【図５】本発明に係るスプレーノズルの冷却能評価装置の他の構成を示す概略図である。
【図６】本発明による熱伝達率の測定結果の例を示す図である。
【図７】従来のスプレーノズルの冷却能を測定する方法を示す斜視図である。
【符号の説明】
【００４６】
１  スプレーノズル
２  噴霧体
３  噴霧面
４  発熱抵抗体
５  ケーブル
６  デジタルマルチメーター
７  電源
８  演算装置
９  支持台
１０  支持部材
１１  断熱材
１２  熱電対
１３  温度測定装置
１４  鋼片
１５  熱電対埋め込み位置
【図１】
2010069500.tif 000003
【図２】
2010069500.tif 000004
【図３】
2010069500.tif 000005
【図４】
2010069500.tif 000006
【図５】
2010069500.tif 000007
【図６】
2010069500.tif 000008
【図７】
2010069500.tif 000009